Brevet FR2824563A1 — publié le 20021115

molécule blologique particule. La présente invention a pour objet des particules composites, leur procédé de préparation et leurs utilisations. s Les microsphères de type polymère présentent un intérêt comme support, vecteur ou véhicule dans les domaines de l'ingénierie biologique, du diagnostic et de la pharmacie. A cet effet, elles ont été utilisées dans le diagnostic médical comme support solide pour des molécules biologiques. Les particules collodales présentent plusieurs avantages par o rapport aux supports sol ides traditionnels, tels que tubes, plaques, bi l les, notamment parce qu'elles permettent de disposer d'une grande surface pour des interactions spécifiques et parce qu'elles sont facilement modifiables chimiquement pour introduire à leur surface des groupements fonctionnels susceptibles de réagir avec d'autres molécules, par exemple des molécules blologiques telles que des anticorps ou des fragments d'anticorps, des protéines, des polypeptides, des polynucléotides, des acides nucléiques, des fragments d'aci des nucléiques, des enzymes ou des mol écul es ch i m iques telles que des catalyseurs, des médicaments, des molécules cages, des chélatants. o Parmi les particules collodales, les latex magnétiques ont suscité un grand intérêt dans le domaine analytique et sont utilisés par exemple comme moyen pour séparer et/ou détecter des analytes, tels que des antigènes, des anticorps, des molécules biochimiques, des acides nucléiques et autres. s Les particules composites de type polymèrelmagnétique sont habituellement classées en trois catégories sur un critère de taille: les petites particules ayant un diamètre inférieur à 50 nm, les grosses particules ayant un diamètre supérieur à 2 lim et les particules intermédiaires d'un diamètre compris entre 50 et 1000 nm. so Mais pour qu'elles puissent être considérées comme de bons candidats, en particulier pour une application diagnostique, elles doivent répondre à certains critères. D'un point de vue morphologique, il est préférable qu'el les soient rel ativement sphériques et que la charge magnéti que so it répartie de façon relativement homogène dans la matrice polymère. Elles ne doivent pas s'agréger de manière irréversible sous l'action d'un champ magnétique, ce qui signifie qu'elles puissent être redispersées facilement, rapidement et de man ière réversibl e. De même, el l es doivent présenter une densité relativement faible pour réduire le phénomène de sédimentation. Avantageusement, elles doivent présenter une distribution granulométrique étroite. On parle encore de particules monodisperses ou isodisperses. o Ainsi, en raison de leur taille et de leur densité, les grosses particules magnétiques en suspension dans une phase liquide ont tendance à rapidement sédimenter. Par ailleurs, elles tendent à s'agréger après avoir été soumises à un champ magnétique car elles sont susceptibles d'avoir été de ce fait magnétisées de manière permanente (aimantation rémanente). Elles ne constituent donc pas un bon candidat. A contrario, les petites particules magnétiques ont tendance à rester en suspension du fait de leur mouvement Brownien et sont difficilement attirées, voire pas du tout, par un aimant, en particulier si le champ magnétique appliqué est relativement faible. Elles ne sont donc pas bien o appropriées pour les utilisations développées ci-dessus. Il existe donc un intérêt évident à produire des particules composites de type polymère/magnétique, présentant une taille intermédiaire entre 50 et 1000 nm, qui à la fois pallient les inconvénients précités et répondent aux critères établis ci-dessus. Mais l'invention n'est pas limitée à des particules composites magnétisables, comme décrit ci après. La demande de brevet EP-A-0 390 634 décrit des microsphères composites magnétisables de polymère vinylaromatique réticulé hydrophobe d'un diamètre de l'ordre de 50 à 10 000 nm et comprenant un c_ur solide constitué de particules magnétisab les et d' une écorce constituée d' un so copolymère hydrophobe dérivé d'au moins un monomère vinylaromatique hydrophobe et d'au moins un polymère émuisifiant polyéthyléniquement insaturé soluble dans le ou les monomères vinylaromatiques et susceptible de réticuler avec le ou lesdits monomères. Toutefois, bien qu'elles puissent répondre à l'exigence de la tail le. el les présentent l' inconvénient de ne pas avoir une répartition homogène de la charge magnétique qui est localisée à I'intérieur du c_ur. Par ailleurs, et comme cela ressort à l'évidence des figures annexées, les particules ne sont pas homogène en taille. Il s'agit donc d'un ensemble de particules polydisperses qui devront être triées par application d'un champ magnétique pour ne retenir que les particules de taille attendue. On peut également citer les particules Dynal (nom commercial). to Ces parti cu les sont des m icrosphères constituées d' un c_ur poreux de polystyrène et d'oxydes de fer, les oxydes de fer ayant été déposés par imprégnation au niveau des pores disponibles à la surface du polystyrène, et d'une enveloppe en un autre polymère qui encapsule les oxydes de fer des microsphères poreuses. Elles présentent un diamètre respectivement de 2,8 m (particules M280) et de 4,5,um (particules M450) et sont relativement uniformes en taille. Elles sont donc considérées comme des particules isodisperses mais en raison de leur taille élevée présentent les inconvénients précités, principalement le phénomène de sédimentation. De plus, leur surface spécifique est faible. oLe document US-A-4358388 décrit des particules composites constituées par une matrice polymère dans laquelle une charge magnétique est répartie de manière homogène. Elles sont obtenues par polymérisation d'un monomère organique insoluble dans l'eau, dans une phase organique contenant la charge magnétique, iadite phase organique étant en émuision dans une phase aqueuse en présence d'un agent tensioactif. De telles particules constituent en biologie des supports similaires à ceux évoqués précédemment du type tubes, plaques ou billes, avec un atout supplémentaire résidant dans leur capacité à être isolées facilement par l' appl icati on d' un champ magnétique. Néanmoins, leur utilisation dans ce domaine d'application reste assez limitée car ces particules ne présentent aucune fonctionnalisation. Selon l' invention on dispose maintenant de nouvelles particules composites qui apportent une solution aux problèmes posés par les particules connues précédemment décrites et qui répondent aux critères suivants: o - Particules sphériques isodisperses, - Particules possédant une charge inorganique répartie de manière homogène dans le c_ur, Particules de taille intermédiaire, à savoir ayant un diamètre compris entre 50 et 1000 nm, - Particules fonctionnalisées ou fonctionnalisables, - La charge inorganique peut être magnétique ou magnétisable, - Particules obtenues par un procédé de synthèse simple et contrôlable. Les particules composites de l' invention comprennent un c_ur en o un polymère hydrophobe et des nanoparticules inorganiques, ledit polymère hydrophobe constituant une matrice polymère à l'intérieur de laquelle les nanoparticules inorganiques sont stabilisées et distribuées de manière homogène, lesdites particules étant au moins partiellement entourées par un copolymère amphiphile comportant une partie hydrophobe et une partie s hydrophile et dont la partie hydrophobe est au moins partiellement immobilisée sur ou dans ladite matrice polymère. Selon une variante de l'invention, les particules sont complètement entourées par le copolymère amphiphile etiou la totalité de la partie hydrophobe du copolymère amphiphile est immobilisée sur ou dans la matrice so polymère. On comprend selon l'invention un copolymère amphiphile, comme un copolymère possédant une partie hydrophobe et une partie hydrophile, étant entendu que la partie hydrophobe etiou la partie hydrophile peuvent être un ensemble de sous-parties respectivement hydrophobes et/ou hydrophiles s constitutives du copolymère amphiphile. Ainsi, un copolymère amphiphile de l' invention est notamment choisi parmi les copolymères en blocs, les copolymères séquencés, les polymères ramifiés dont le squelette est hydrophobe ou hydrophile et les ramifications sont respectivement hydrophiles ou hydrophobes, les polymères en peigne dont le squelette est hydrophobe ou o hydrophile et les ramifications en peigne sont respectivement hydrophiles ou hydrophobes. La partie hydrophile du copolymère amphiphile peut être ionique, anionique ou cationique, ou non ionique; elle comporte des groupements fonctionnels qui sont réactifs, directement ou indirectement. Selon l'invention, la partie hydrophobe est au moins partiellement immobilisée sur ou dans la matrice polymère. L'immobilisation de cette partie hydrophobe est toujours au moins de nature physique, et plus précisément mécanique, du type emprisonnement, et peut venir compléter une fixation préalable de la partie hydrophobe, de nature chimique ou physique comme o une fixation par adsorption, par exemple. Ainsi, une immobilisation peut résulter des événements suivants: - La partie hydrophobe du copolymère amphiphile est adsorbée à la surface de la matrice, puis définitivement immobilisée dans la matrice par le polymère hydrophobe; - Ladite partie hydrophobe est solubilisée dans la phase organique, puis emprisonnée dans le polymère hydrophobe lors de la formation de la matrice; - Ladite partie hydrophobe est uniquement emprisonnée mécaniquement lors de la formation de la matrice polymère. Cette immobilisation conduit à des particules possédant une forte stabilité, et notamment bien supérieure à celle des particules connues décrites précédemment. Un copolymère amphiphiie approprié comprend avantageusement: - Une partie hydrophobe choisie parmi les polystyrènes, les polyalkyles tels que le polyéthylène, ies chanes d'acides gras, et/ou - Une partie hydrophile choisie parmi les polyacides acryliques, les polysulfetes, les polyamines, les polyamides, les o polysaccharides. Les matériaux inorganiques constituant les nanoparticules sont choisis parmi les oxydes métalliques, tels que les oxydes de fer, de titane, de chrome, de cobalt, de zinc, de cuivre, de manganèse, de nickel et en particulier parmi les oxydes métalliques magnétisables, tels que les oxydes de fer, la magnétite, I'hématite; les ferrites telles que les ferrites de manganèse, de nickel, de manganèse-zinc; les alliages de cobalt, de nickel. Avantageusement, les matériaux inorganiques sont choisis parmi les oxydes métalliques magnétisables, préférentiellement les oxydes de fer. Les nanoparticules inorganiques représentent 5 à 95%, de o préférence 10 à 90% et avantageusement 20 à 90% en masse par rapport à la masse totale de la particule composite, de préférence 25 à 85%. A l'intérieur des particules de l'invention, les nanoparticules sont stabilisées par des agents de stabilisation choisis parmi les chanes polymère amphiphiles, les agents tensioactifs ioniques ou non ioniques, fonctionnels ou non fonctionnels, polymérisables ou non polymérisables. Les agents tensioactifs fonctionnels sont en particulier choisis parmi les acides gras ou des dérivés d'acides gras, en particulier l'acide oléique ou ses dérivés, et les mélanges d'agents tensioactifs tels que définis précédemment. Les polymères hydrophobes appropriés de la matrice sont les so polymères de type vinylaromatique hydrophobe, c'est à dire les homopolymères de monomères vinylaromatiques insolubles dans l'eau, tels ^ que styrAne, mAthylstyrAne, AthylstyrAne, tedio-butyl-styrAne, vinyitoluAne, ainsi que les copolymAres de ces monomAres entre eux eLou avec d'autres - comonomAres, tels que les aclates e1 les mAthaclates d'alEyle dans lesquels le groupement alle comprend de 3 10 atomes de carbone, les esters d'acides AthylAniques possAdant 4 ou 5 atomes de carbone et d'alle possAdant 1 8 atomes de carbone, les acides mAthacliques, les dAMvAs styrAniques, les composs dlAniques. Pr6renNellement le polymAre est un pm i^ C e onu en odans ou 1 momAs une lble quantitd (inrieure 10 en poids) de molAcules ayant au moins deux o doubles Haisons rdaives, teDes que le dinyl benzAne, le mAthaclate de vinyle, le cyaourate de biaDyle, le diaclate de mono ou de polythylAnaglycol. Les paicules composes de UnvenDon peuvent Agalement inclure un marqueup tel qu'un marqueur radioait Atant entendu que le marqueur est introduit lors de la prAparaton de P6mulsion teDe que dAcr#e dans Cexemple 1 qui suit. Les padicules de lnvendon prAsentent un diamAtre de l'ordre envion 50 1000 nm, de prren d'envin 100 500 nm, et avantageusement envRon 100 250 nm. Ce diamAtre est dADnl plus ou moins envin 5, ce qui signifie que leur diamAtre moyen en volume est dlnl plus ou molns environ 5 prAs. La prAsente invendon a Agalement pour oet un procAdA de prAparaLon des padicules composTes prAc#6es qui permet d'obtenir diement des padicules de diamAt souha#6 odisperses sans nAcess#er d'6tape de th en nion du diamAtre. Selon un premler pcAdA de l'invention, on obtient des palcules compos#es pour lesqueMes la padie hydrophobe du copolymAre amphiphe est au moins padiellement immoblllse dans la matrice polymAre, comme suit: (i) on dispose d'une Amulsion de dApad stable et isodlsperse constude de deux phases non miscies, une phase A hydrophobe consEtude de goutteleMes contenant des nanopadicules lnorganiques disperses dans une phase organique contenant un agent tensioactif; et une phase B hydrophile dans laquelle la phase A est dispersée; (ii) on introduit dans la phase B des monomères hydrophobes et au moins un agent amorceur; et (iii) on polymérise lesdits monomères hydrophobes à 1'intérieur de la phase A, et, selon ce procédé, on introduit en outre, dans la phase B. au moins un copolymère amphiphile, avant l'étape (iii), c'est-à-dire avant ou après l'étape (ii). o Selon un second procédé de l' invention, on obtient des particules composites pour lesquelies la partie hydrophobe du copolymère amphiphile est au moins partiellement immobilisée sur la matrice polymère, comme suit: (i) on dispose d'une émuision de départ stable et isodisperse constituée de deux phases non miscibles, une phase A hydrophobe constituée de gouttelettes contenant des nanoparticules inorganiques dispersées dans une phase organique contenant un agent tensioactif; et une phase B hydrophile dans laquelle la phase A est dispersée; (ii) on introduit dans la phase B des monomères hydrophobes et au moins un agent amorceur; o (iii) on polymérise une fraction desdits monomères hydrophobes à l'intérieur de la phase A, et, selon ce procédé, on introduit en outre, dans la phase B. au moins un copolymère amphiphile, avant l'étape (iii) ou après l'étape (iii), puis, lors d'une étape (iv), on polymérise la fraction restante des monomères hydrophobes à la surface de la matrice polymère. Quand le copolymère amphiphile est introduit avant l'étape (iii), il peut étre introduit avant ou après l'étape (ii). Pour obtenir les particules composites selon les procédés de l' invention, le polymère amphiphile est avantageusement choisi parmi ceux o énoncés précédemment dans la description des particules composites. Les monomères mis en _uvre doivent former des polymères hydrophobes. Ils sont insolubles dans la phase hydrophile et choisis parmi les monomères vinylaromatiques tels que styrène, méthylstyrène, éthylstyrène, tertiobutyl-styrène, amino-méthylstyrène, vinyltoluène. Ils sont utilisés seuis OU en mélange ou bien encore en mélange avec d'autres monomères polymérisables insolubles dans l'eau tels que ies acrylates, les méthacrylates d'al kyl e, les esters d' acides éthyléni ques et d'al kyle, les acides méthacryliques, les dérivés styréniques, les acides éthyléniques, les composés diéniques. o 11 est possible d'ajouter au monomère ou au mélange de monomères un agent de réticulation hydrophobe, par exemple un monomère réticulant de type divinylbenzène, diméthacrylate, en particulier diméthacrylate de vinyle. L'amorceur organosoluble est choisi parmi les amorceurs de type s azobis, tels que les 2,2'-azobis(2,4-diméthyl valéronitrile), 2,2'-azobis(4 méthoxy-2,4-diméthylvaléronitrile), 2,2'-azobis(2cyclopropylpropionitrile), 2,2' azobis(2-méthylpropionitrile), 2,2'azobis(2-méthylbutyronitrile), 1,1' azobis(cyclohexane-1-carbonitrile), 1((1-cyano-1-méthyléthyl)azo)formamide, 2-phénylazo-4-méthoxy-2,4-diméthylvaléronitrile, diméthyl 2,2'-azobis(2 méthylpropionate, 4,4'-azobis(4acide cyanovalérique) et 2,2'-azobis(2 (hydroxyméthyl)propionitrile). Si on choisit un amorceur hydrosoluble ou faiblement hydrosoluble, tels que les peroxydes, les hydroperoxydes et les persulfates, il engendre un début de polymérisation dans la phase hydrophile qui se propage dans la phase hydrophobe. Les persulfates, en particulier le persulfate d'ammonium, le persulfate de sodium et le persulfate de potassium sont solubles en phase aqueuse. Sous l'action de la chaleur, ils se décomposent et génèrent des anions à radicaux sulfate qui contribueront à charger la nanosphère composite. Le peroxyde d'hydrogène est soluble en phase aqueuse et génère des radicaux hydroxyles non chargés. La so décomposition des hydroperoxydes génère un hydroxyle et un radical oxygéné qui se partageront dans une des phases en fonction de la nature du peroxyde utilisé. Ainsi, le peroxyde de cumène, dans le cas de la polymérisation du styrène, est supposé se décomposer au niveau de l' interface entre la particules de monomères et l'eau, les radicaux hydroxyles entrent dans la phase aqueuse et les radicaux non polaires diffusent vers la particule. De la s nature cationique ou anionique de lamorceur dépendra le caractère cationique ou anionique de la particule et du conjugué résultant de l' invention. L'agent amorceur est introduit dans la phase hydrophile et pénètre dans la phase hydrophobe (a) soit simultanément à l'introduction des monomères hydrophobes, (b) soit préalablement à l'étape d'introduction des o monomères hydrophobes, (c) soit postérieurement à l'étape d'introduction desdits monomères hydrophobes. Dans un mode de réalisation préféré, I'étape (iii), et éventuellement l'étape (iv) de polymérisation sont effectuées par élévation de la température jusqu'à environ 60 à 90 C, en particulier à une température de 70 C, en présence de l'amorceur de polymérisation, étant entendu que les conditions de la polymérisation seront déterminées par l'homme du métier en fonction de la nature de l'amorceur retenu, ou par photochimie à l'aide de rayonnements, par exemp le de rayonnements ultra violets ou d' u n fai sceau iaser ou d'autres sources d'énergie. o La phase organique est une phase comprenant un hydrocarbure aliphatique ou cyclique choisi parmi les composés comprenant de 5 à 12 atomes de carbone, leurs isomères et leurs mélanges ou une phase comprenant tout ou partie d'un composé organique polymérisable par voie radicalaire. De préférence, I'hydrocarbure est choisi parmi le pentane, s l'hexane, I'heptane, I'octane, le nonane, le décane, le undécane et le dodécane, et le composé organique polymérisable par voie radicalaire est choisi parmi les monomères vinylaromatiques insolubles dans l'eau, tels que styrène, méthylstyrène, éthylstyrène, tertio-butyl-styrène, vinyltoluène, ainsi que les copolymères de ces monomères entre eux, étant entendu qu'il est à la o portée de l'homme du métier d'adapter les conditions de polymérisation en fonction du choix du ou des hydrocarbure(s) retenu(s) et de la nature de I'amorceur choisi. En particulier, si la polymérisation est effectuée par é lévati on de la températu re ou engendre une é lévati on de température, le montage réactionnel devra être adapté aux solvants volatils, tels que le pentane. De manière préférentielle la phase hydrophile est une phase aqueuse, telle que de l'eau. Dans des modes de réalisation préférentiels de la présente invention, la fontionnalisation des particules peut être complétée par introduction dans la phase B et pénétration dans la phase A de groupements réactifs fonctionnels. Les groupements réactifs fonctionnels sont apportés par exemple par des monomères faiblement hydrophiles susceptibles de polymériser avec les monomères hydrophobes de la matrice polymère. En particulier, les groupements réactifs fonctionnels sont apportés par des monomères hydrophiles choisis parmi les monomères des acides acryliques, méthacryliques, éthyléniques et sulfoniques, seuis ou en mélange, ou encore en mélange avec des monomères hydrophobes; étant entendu qu'il est à la portée de l'homme du métier de déterminer la composition du mélange. Les groupements fonctionnels permettent les réactions ultérieures mais apportent également la stabilisation collodale nécessaire pour les applications o u ltérieures. Les groupements foncti on nels sont i ntrod u its dans la phase B et pénètrent à l'intérieur de la phase A (a) soit de manière simultanée à la pénétration des monomères hydrophobes de l'étape (ii), (b) soit préalablement à la pénétration des monomères hydrophobes de l'étape (ii), (c) soit postérieurement à la pénétration des monomères hydrophobes de l'étape (ii) . s Dans un mode de réalisation particulier, et si souhaité, I'étape (iii) est suivie d'une étape d'évaporation partielle ou totale de la phase organique A avec formation de particules composites poreuses. L'invention fournit donc des particules composites qui sont fonctionnalisées par la partie hydrophile du copolymère amphiphile, et qui so peuvent au surplus l'être par la présence, de groupements fonctionnels réactifs, apportés comme indiqué ci-dessus au cours du procédé de préparation. Les particules de l' invention sont fonctionnal isées de préférence par des groupements choisis parmi les groupements carboxylique, amine, thiol, hydroxyl, tosyl hydrazine, qui seront à même de réagir avec au moins un ligand. s Les particules composites fonctionnalisées, non poreuses ou poreuses, ainsi formées seront susceptibles d'immobiliser un ligand, par exemple une molécule biologique, telle qu'un anticorps, un fragment d'anticorps, une protéine, un polypeptide, une enzyme, un polynucléotide, une sonde, une amorce, un fragment d'acide nucléique; des molécules chimiques, o telles que des polymères chimiques, des substances médicamenteuses, des molécules cages, des agents chélatants, des catalyseurs, la biotine; étant entendu que lorsque les particules composites sont dites " poreuses ", elles ont atteints un degré de porosité déterminé par évaporation totale ou partielle de la phase organique. Aussi, la présente invention a également pour objet des conjugués constitué par des particules composites de l' invention dont les groupements réactionnels ont réagi, directement ou indirectement, avec au moins un ligand tel que défini ci-dessus, ainsi que leurs utilisations. A titre d'exemple, lesdits conjugués sont utilisés dans des tests o immunologiques pour la détection eVou la quantification de protéines, d'antigènes, d'anticorps dans un échantillon blologique ou dans des essais utilisant la technologie des sondes pour la détection eVou la quantification d'un fragment d'acide nucléique dans un échantillon biologique. L'utilisation de sondes pour la détection eVou la quantification d'un acide nucléique dans un s échantillon est bien connue de l'homme du métier et on peut citer à titre d'illustration la technique d'hybridation sandwich. De même, les conjugués de l' invention peuvent être uti l isés comme " agents porteurs d'amorces " pour une réaction d'amplification d'acides nucléiques dans un échantillon, par exemple par PCR (Polymerase Chain Reaction) ou toute autre technique o d'amplification appropriée, permettant ainsi la détection eVou la quantification d'acides nucléiques dans l'échantillon biologique. La psen invenCon a donc Agame pour o un aif une mposbn agnoique mpnant en ou1 lesdi uguAs I'utIiisation dudit rdactif dans un essai diagnostique. Les couguAs 1rouvent Agalement une appUcaDon dans le domaine th6rapeuque comme vhicule ou veeur une substance mAdicamenteuse, d'un agen1 rAparateuF de gAnes dfeueux, d'un agen1 susceptIble de bloquer l'- pression d'un gAne, tel qu'une sonde antl-sens en thArapie ou d'un agent suscepble de bloquer l'aivRA d'une protAine et de ce it 11s peuven1 61re utiliss dans une composition 1hArapeutique ou o pphylaique. Ains les couguAs de [invenCon son1 suscepbles de vhiculer une substance mAdicamenteuse dans une composkion 1hArapeuque ou prophylaique qui comprend ladR coquguA en assocladon avec un auvan1 eou diluan1 eCou exciplen1 approphA e1 pharmaceuquemen1 acceptable, ladie substance mAdicamenteuse Atan1 capable d'A1re relargude W. Les dflnitions des cipients e1 auvants pharmaceutiquemen1 acceptables son1 dAchis par exemple dans Reming10n's Pharmaceutcal Sciences 1h ed ack Pubnshing Co. Les cougubs de lnvendon sont Agalemen1 suscepbles de vhiculer un gAne dln1ArA11hArapeutique codan1 pour au molns une protAlne dntArA1 ou un hagment d'une pro16ine dntArAt, Atan1 entendu que par pro1Aine on entend la is une protAine dans sa dADniDon la plus gAnAralemen1 uNse e1 un anOcorps. Bien entendu, un 1el couguA est corporA dans une compos#ion 1hArapeuque ou prophylacdque qul compnd Agalemen1 les 61Aments nAcessaYes I'expression dud gAne dln1611hArapeutique. Les couguAs de l'inven110n son1 galemen1 utilisables, quand incorpos dans une composlon thArapeudque ou prophylalque, pour le tmn^d de sondes ou oligonuces andens. Les andens son1 capables d'lnterer spAcilquemen1 avec la syn1hAse d'une pro16ine cibie i--, r inh#n de ion u du nionne_ du polme selon le posltionnement de l'ARNm dans la cible. Donc le choix frAquent de la uen e le on #iion de la dulon mme b pour une lnhibition par un oligonuclotide anti-sens vise prAvanir la rmation du complexe d'initlatlon. D'autres mAcanismes dans l'inhibltion par des oligonucidotides anti-sens lmpliquent une activatlon de ia rlbonuclase H qui gA les hMdes igonue aienNm ou une mn au neau de sTes d'6pissage par des ogonucloNdes ant-sens dont la ble est un site dlApissage de l'ARNm. Les oligonucidotIdes anti-sens sont Agalemen1 mpmentms de squences ADN et peuvent donc intemr au veau de o la transcrlptlon par la rmation dlune triple hAllce,1lollgonuclotlde antlsens appaMant par des liaons hydrogAne dites de Hoogsteen au neau du grand Hon de la double hAnce d'ADN. Dans ce cas palcuNer, on parle plus prAclsAment d'oligonuclotides antigAnes. Ii est blen entendu que les igonucloUdes ant-sens peuvent Atm riment mplAmenims de la clble ADN ou ARN laquelle 11s dolvent s'hybrider, mals aussi non striement complAmentaes la condidon qu'Us s'hybrident la cible. De mme1 iI peut s'agir d'oligonuclotides anti-sens non modifiAs ou modifiAs au niveau des Daisons inter-nucloUdiques. Toutes ces nobons nt paie des connaissances gAndrales de l'homme de l'ad. La prAsente invendon concerne donc une composkion thArapeuque comprenant entre autres, un conjugud vecteur d'un oNgonucloNde ant-sens tel que dinls U-dessus. Ennn, les cougubs sont suscepUbles de rmer des complexes du type molAcule cageptate, chAiatanUmolAcule chAlate ou de sek de 23 vhlcule pour des catalyseurs dans une appncadon chimique. Les padicules compos#es de [invenDon sont obtenues par polymArisaDon en Amulsion ^ selon le protocole dAcMt dans les exemples qui suivent. Exemple 1: préparation d'une émuision stable et isodisperse Une émuision de départ stable et isodisperse a été préparée conformément à l'un ou l'autre des protocoles décrits dans cet exemple. (i) L'émuision primaire a été préparée à l'aide d'un procédé d'émuisification en incorporant progressivement, tout en cisaillant à l'aide d'un moulin collodal (Ika: nom commercial), la phase dispersée, formée de 45% en poids d'oxydes de fer dans de l'octane, à la phase continue formée de dodécyl sulfate de sodium à une concentration de 50% en poids dans l'eau jusqu'à l'obtention de fractions comprenant de 80% en poids de ferrofluide organique. o Le mélange ainsi défini a été fragmenté dans une couette de type PG398 à un taux de cisaillement préalablement déterminé. L'émuision primaire ainsi préparée est une émuision polydisperse caractérisée par une distribution large du diamètre des gouttelettes qui est ensuite traitée par des tris magnétiques successifs pour l'obtention de l'émuision de départ isodisperse en taille. (ii) L'émulsion primaire a été préparée à l'aide d'un procédé d' ému isificati on en ajoutant rapidement la phase d ispersée, formée d'octane, de 73% en poids d'oxydes de fer et d'un agent tensioactif lipophile de type monoglycérol ou polyglycérol de polyrisinoléate (1 à 10% en poids), à la phase continue formée de tensioactif de type tergitol NP10 (31% en poids) grâce à o une spatule. Le mélange ainsi défini est ensuite fragmenté dans une couette de type PG398 à un taux de cisaillement préalablement défini. L'émuision primaire ainsi préparée est une émuision relativement isodisperse caractérisée par une distribution faible du diamètre des gouttelettes qui est ensuite traitée par des tri s magnétiq ues successifs pour l'obtenti on de l' ému ision de départ isodisperse en taille. Exemple 2: préparation de particules composites avec un copolymère amphiphile " en peigne " L'émuision préparée selon le protocole décrit dans l'Exemple 1 (i) so (50 ml; Ts = 5%) initiaiement stabilisée dans le Triton X405 (2 g/l) est lavée à trois reprises par séparation magnétique avec une solution de polymère (1,5 gli; pH8). A chaque lavage, le surnageant limpide est éliminé et remplacé par un volume égal de solution contenant le copolymère. Le copolymère amphiphile est un polyacide acrylique modifié par des chanons hydrophobes (Mw = 20 OOOg/mol). Ce polymère est composé par 90% de motifs acide s acrylique et par 10% de motifs méthacrylate de polyoxyalkylène I aryle (Coatex JS3879B). Le copolymère possède des propriétés amphiphiles qui permettent de venir s'adsorber aux interfaces eau - huile. Apres avoir été filtrée sur un filtre nylon de 1,um, I'émuision est introduite dans un réacteur de 50 ml et dégazée sous azote pendant 2 heures sous faible agitation (200 toursimin). Le o styrène (0,3 g) dans lequel est dissous le 2,2'-azobis(2, 4-diméthylvaléronitrile) (4 mg) sont alors ajoutés dans le réscteur à l'aide d'une seringue. L'ensemble est laissé sous agitation (200 toursimin) et à la température ambiante pendant une heure. L'élévation de la température jusqu'à 70 C provoque la décomposition de l'amorceur et initie la polymérisation dans les gouttes d'émuision. La polymérisation dure 15 heures et permet d'obtenir un latex magnétique carboxylique stable constitué par des particules de polystyrène renfermant des grains d'oxyde de fer. Exemple 3: préparation de particules composites avec un o copolymère amphiphile dibloc L'émuision préparée selon le protocole décrit dans l'Exemple 1 (i) (50 ml; Ts = 5%) initialement stabilisée dans le Triton X405 (2 gil) est lavée à trois reprises par séparation magnétique avec la solution de copolymère précédente (O,8 gil, pH8). Ce copolymère a été obtenu selon un procédé de polymérisation par voie radicalaire contrôlée. Il possède une masse d'environ 20000 gimol. Le bloc polystyrène représente environ 10% de la masse du polymère. A chaque lavage, le surnageant limpide est éliminé et remplacé par un volume égal de solution contenant le copolymère. Après avoir été filtré sur un filtre nylon de 1 m, I'émuision est introduite dans un réacteur de 50 ml et ,o dégazée sous azote pendant 2 heures sous faible agitation (200 toursimin). Le styrène (0,3 g) et le 2,2'-azobis(2,4-diméthylvaléronitrile) (6 mg) sont alors ajoutés dans le réacteur à l'aide d'une seringue. L'ensemble est laissé sous agitation (200 tours/min) et à température amblante pendant une heure. L'élévation de la température jusqu'à 70 C provoque la décomposition de I' amorceur et i niti e la polymérisation dans les gouttes d' ému ision. La polymérisation dure 15 heures et permet d'obtenir un latex magnétique carboxylique stable constitué par des particules de polystyrène renfermant des grains d'oxyde de fer. o Exemple 4: préparation de particules composites avec un copolymère amphiphile dibloc L'émuision préparée selon le protocole décrit dans l'Exemple 1 (i) (50 ml; Ts = 5%) initialement stabilisée dans le Triton X405 (2 g/l) est lavée à deux reprises par séparation magnétique avec la solution de copolymère précédente (0,4 g/l; pH8). Le bloc polyacide acrylique a été obtenu par polymérisation radicalaire contrôlée. Le polymère possède une masse de 18 600 g/mol et le bloc polyéthylène représente environ 2% de cette masse. A chaque lavage, le surnageant limpide est éliminé et remplacé par un volume égal de solution contenant le copolymère. Après avoir été filtré sur un filtre o nylon de 1 1lm, I'émuision est introduite dans un réacteur de 50 ml et dégazée sous azote pendant 2 heures sous faible agitation (200 tours/min). Le styrène (0,3 g) et le 2,2'-azobis(2,4-diméthylvaléronitrile) (6 mg) sont alors ajoutés dans le réacteur à l'aide d'une seringue. L'ensemble est laissé sous agitation (200 tours/m i n) et à température ambiante pendant une heure. L'él évati on de la température jusqu'à 70 C provoque la décomposition de l'amorceur et initie la polymérisation dans les gouttes d'émuision. La polymérisation dure 14 heures et permet d'obtenir un latex magnétique carboxylique stable constitué par des particules de polystyrène renfermant des grains d'oxyde de fer. Exemple 5: préparation de particules composites avec un copolymère amphiphile " en peigne ", dont la partie hydrophabe est immobilisée à la surface de la matrice polymère (i) Obtention du latex s 20 ml de l'émuision de départ stable et isodisperse préparée selon le protocole de l'exemple 1(i) et constituée de deux phases non miscibles: la phase A constituée de gouttelettes de 180 nm plus ou moins 5 nm de diamètre contenant des nanoparticules d'oxydes de fer de 10 nm dans de l'octane et un mélange de tensioactifs (dodécyl sulfate de sodium (SDS) et acide oléique), o dispersée dans la phase aqueuse B (concentration 1%, à 0,8 fois la concentration micellaire critique (CMC) du SDS) sont placés dans un réacteur de polymérisation. L'émuision est dégazée pendant 7 heures à l'azote. Du 2,2'-azobis(2,4-diméthyl valéronitrile), comme amorceur de la polymérisation, solubilisé dans l'hexane (215,ul à 20 g/l) est introduit dans l'émuision. Le mélange est soumis à homogénéisation pendant une heure et 80 mg de monomères de styrène sont ensuite introduits. Les monomères de styrène diffusent à l'intérieur de la phase A pendant deux heures. La polymérisation est amorcée par chauflage de la solution à une température de 70 C et poursuivie pendant 12 heures trente minutes, sous agitation lente. Après o achèvement de la polymérisation, les particules composites obtenues présentent un diamètre de 188 nm et un indice de polydispersité de l'ordre de 1,1. (ii) Immobilisation du copolymère amphiphile Des particules de latex magnétiques polystyrène obtenus en (i) :s (45 ml) sont lavées deux fois avec une solution de polymère Costex (Mw = 000 g/mol; 0,8 g/l; pH3,4) par des séparations magnétiques successives. Le latex ainsi lavé est introduit (44 ml; Ts = 3,8%) dans le réacteur de polymérisation. Le milieu réactionnel est dégazé deux heures par l'azote sous agitation (200 toursimin). On introduit le styrène (0,3 9) et on laisse gonfler so pendant une heure sous agitation à 200 tours/min. On élève la température à C puis on introduit du persulfate de potassium (KPS) (6 mg dans 1 ml d'eau milliQ). Puis on polymérise à 70 C pendant 7 heures sous agitation à tours/min. Exemple 6: préparation de particules composites avec un copolymère amphi ph il e di bl oc, dont la parti e hydrophobe est i mmobil isée à la surface de la matrice polymère Des particules de latex magnétique polystyrène (45 ml obtenus par polymérisation in situ d'une émuision avec un mélange classique to styrène /amorceur non hydrosoluble, conformément à l'Exemple 5 (i)) sont lavées deux fois avec une solution de polymère dibloc (Mw = 10 000 g/mol; 0,8 g/l; pH = 3,4) par des séparations magnétiques successives. Le latex ainsi lavé est introduit (40 ml; Ts = 3, 4%) dans le réacteur de polymérisation. Le milieu réactionnel est dégazé deux heures par l'azote sous agitation (200 tours/min). On introduit le styrène (0,3 g) et on laisse gonfler pendant une heure sous agitation à 200 tours/min. On élève la température à 70 C puis on introduit du persulfate de potassium (KPS) (4 mg dans 0,2 ml d'eau milliQ) . Puis on polymérise à 70 C pendant 16 heures sous agitation à 200 tours/min. REVENDICATIONS 1. Particules composites comprenant un c_ur en un polymère hydrophobe et des nanoparticules inorganiques, ledit polymère hydrophobe constituant une matrice polymère à l'intérieur de laquelle les nanoparticules inorganiques sont stabilisées et distribuées de manière homogène, lesdites particules étant caractérisées en ce qu'elles sont au moins partiellement entourées par un copolymère amphiphile comportant une partie hydrophobe et une partie hydrophile et dont la partie hydrophobe est au moins partiellement o immobilisée sur ou dans ladite matrice polymère. 2. Particules selon la revendication 1, caractérisées en ce qu'elles sont complètement entourées par un copolymère amphiphile. 3. Particu les sel on la revendi cation 1 ou 2, caractérisées en ce que la totalité de la partie hydrophobe du copolymère amphiphile est immobilisée sur ou dans la matrice polymère. 4. Particules selon l'une quelconque des revendications 1 à 3, caractérisées en ce que la partie hydrophobe du copolymère amphiphile est choisie parmi les polystyrènes, les polyalkyles tels que le polyéthylène, les chanes d'acides gras. o 5. Particules selon l'une quelconque des revendications 1 à 4, caractérisées en ce que la partie hydrophi le du copolymère amphiphi le est choisie parmi les polyacides acryliques, les polysulfetes, les polyamines, les polyamides les polysaccharides. 6. Particules selon les revendications 4 et 5, caractérisées en ce que le copolymère amphiphile est choisi parmi les polymères en bloc, les polymères séquencés, ies polymères ramifiés, les polymères en peigne. 7. Particules selon la revendication 6, caractérisées en ce qu'elles présentent des groupements fonctionnels réactifs à leur surface, tels que des groupements carboxylique, amine, thiol, aldéhyde, hydroxyl, tosyl, hydrazine, so susceptibles de réagir avec au moins un ligand. 8. Particules selon la revendication 1, caractérisées en ce que les nanoparticules sont constituées de matériaux inorganiques choisis parmi les oxydes métalliques de fer, de titane, de cobalt, de zinc, de cuivre, de manganèse, de nickel; la magnétite; I'hématite; les ferritestelles que les s ferrites de manganèse7 de nickel, de manganèse-zinc; les alliages de cobalt, de nickel. 9. Particuies selon la revendication 8, caractérisées en ce que les matériaux inorganiques sont choisis parmi les oxydes métalliques mag néti sables, tel s que l'oxyde de fer, la magnétite et l ' hématite. o 10. Particules selon la revendication 8 ou 9, caractérisées en ce que les matériaux inorganiques représentent de 5 à 95%, de préférence de 10 à 90%, de manière encore plus préférée de 20 à 90%, et avantageusement de à 85% en masse par rapport à la masse totale desdites particules. 11. Particules selon la revendication 1, caractérisées en ce que les nanoparticules inorganiques sont stabilisées par des agents de stabilisation choisis parmi les groupements ioniques, les chanes polymère, les agents tensioactifs, les agents tensioactifs fonctionnels, tels que les acides gras ou les dérivés d'acides gras, et les mélanges d'agents tensioactifs. 12. Particules selon la revendication 11, caractérisées en ce que o les agents tensioactifs sont choisis parmi le dodécyl sulfate de sodium et les mélanges de dodécyl sulfate de sodium et d'acide oléique. 13. Particules selon la revendication 1, caractérisées en ce que ia matrice polymère est une matrice de type polymère vinylaromatique hydrophobe choisie parmi les homopolymères de monomères vinylaromatiques insolubles dans l'eau, tels que styrène, méthylstyrène, éthylstyrène, tertio-butyl-styrène, vinyltoluène, ainsi que les copolymères de ces monomères entre eux et/ou avec d'autres comonomères, tels que les acrylates d'aikyle et les méthacrylates d'alkyle dans lesquels le groupement alkyle comprend de 3 à 10 atomes de carbone, les esters d'acides so éthyléniques possédant 4 ou 5 atomes de carbone et d'alkyle possédant 1 à 8 atomes de carbone, les acides méthacryliques, les dérivés styréniques, les composés diéniques. 14. Particules selon la revendication 13, caractérisées en ce que le polymère est un polymère réticulé. 15. Particules selon les revendications précédentes, caractérisées en ce qu'elles comprennent de plus un marqueur radioactif. 16. Particules selon l'une quelconque des revendications 1 à 15, caractérisées en ce qu'elles présentent un diamètre de l'ordre de 50 à 1000 nm, de préférence d'environ 100 à 500 nm et avantageusement d'environ 100 o à 250 nm. 17. Procédé de préparation de particules composites selon l'une quelconque des revendications 1 à 16 et pour laquelle la partie hydrophobe du copolymère amphiphile est au moins partiellement immobilisée dans la matrice polymère, caractérisé en ce que (i) on dispose d'une émuision de départ stable et isodisperse constituée de deux phases non miscibles, une phase A hydrophobe constituée de gouttelettes contenant des nanoparticules inorganiques dispersées dans une phase organique contenant un agent tensioactif; et une phase B hydrophile dans laquelle la phase A est dispersée; (ii) on introduit dans la phase B des monomères hydrophobes et au moins un agent amorceur; et (i i i) on polymérise lesdits monomères hydrophobes à l' intérieur de la phase A, ladit procédé étant caractérisé en ce que, avant l'étape (iii), on introduit en outre, dans la phase B. au moins un copolymère amphiphile. 18. Procédé selon la revendication 17, caractérisé en ce qu'on introduit le copolymère amphiphile avant ou après l'étape (ii). 19. Procédé de préparation de particules composites selon l'une quelconque des revendications 1 à 16 et pour laquelle la partie hydrophobe du o copolymère amphiphile est au moins partiellement immobilisée sur la matrice polymère, caractérisé en ce que (i) on dispose d'une émuision de départ stable et isodisperse constituée de deux phases non miscibles, une phase A hydrophobe constituée de gouttelettes contenant des nanoparticules inorganiques dispersées dans une phase organique contenant un agent tensioactif; et une phase B hydrophile dans laquelle la phase A est dispersée; (ii) on introduit dans la phase B des monomères hydrophobes et au moins un agent amorceur; et (iii) on polymérise une fraction desdits monomères hydrophobes à l'intérieur de la phase A, o ledit procédé étant caractérisé en ce que, avant l'étape (iii) ou après l'étape (iii), on introduit en outre, dans la phase B. au moins un copolymère amph i ph i le. pu is, selon une étape ( iv), on polymérise ia fraction restante des monomères hydrophobes à la surface de la matrice polymère. 20. Procédé selon la revendication 19, caractérisé en ce que lorsqu'on introduit le copolymère amphiphi le avant l'étape (i i i), on l'introduit avant ou après l'étape (ii). 21. Procédé selon la revendication 17 ou 19, caractérisé en ce que le copolymère amphiphile est choisi parmi les polymères en bloc, les polymères séquencés, les polymères ramifiés, les polymères en peigne. o 22. Procédé selon la revendication 17 ou 19, caractérisé en ce que les monomères hydrophobes sont choisis parmi les monomères vinylaromatiques tels que styrène, méthylstyrène, éthylstyrène, tertio-butyl styrène, amino-méthylstyrène, vinyltoluène, seuis ou en mélange, ou bien encore en mélange avec d'autres monomères polymérisables insolubles dans I'eau tels que les acrylates, les méthacrylates d'alkyle, les esters d'acides éthyléniques et d'alkyle, les acides méthacryliques, les dérivés styréniques, les acides éthyléniques, les composés diéniques. 23. Procédé selon la revendication 17 ou 19, caractérisé en ce que on ajoute au monomère ou au mélange de monomères un agent de réticulation so hydrophobe, tel qu'un monomère réticulant de type divinylbenzène, diméthacrylate, en particulier diméthacrylate de vinyle. 24. Procédé selon la revendication 17 ou 19, caractérisé en ce que l'agent amorceur est choisi parmi les amorceurs organosolubles ou faiblement solubles dans la phase hydrophile, et les amorceurs solubles dans la phase hydrophile. 25. Procédé sel on la revend icati on 24, caractérisé en ce q ue l'agent amorceur organosoluble est choisi parmi amorceurs de type azobis, tels que les 2,2'-azobis(2,4- diméthylvaléronitrile), 2,2'-azobis(4-méthoxy-2,4 diméthylvaléronitrile), 2,2'-azobis(2-cyclopropylpropionitrile), 2,2'-azobis(2 méthylpropionitrile), 2,2'-azobis(2-méthylbutyronitrile), 1,1'-azobis o (cyclohexane-1-carbonitrile), 1-((1-cyano-1-méthyléthyl)azo)formemide, 2-phénylazo-4-méthoxy-2,4-diméthyi-valéronitrile, diméthyl-2,2'-azobis(2 méthylpropionate, 4,4'-azobis(4-acide cyanovalérique) et 2,2'-azobis(2 (hydroxyméthyl)propionitrile) et l'amorceur faiblement soluble ou soluble dans la phase hydrophile est choisi parmi les amorceurs radicalaires de type peroxyde, tels que les peroxydes, les hydroperoxydes, en particulier l'hydroperoxyde de cumène, et les amorceurs de type persel, tels que les persulfates, en particulier le perulfete d'ammonium, le persulfate de sodium et le persulfate de potassium. 26. Procédé selon les revendications 17 ou 19 et 24 ou 25, o caractérisé en ce que l'agent amorceur est introduit dans la phase hydrophile soit simultanément à l'introduction des monomères hydrophobes, soit avant, soit après l'introduction desdits monomères. 27. Procédé selon la revendication 17 ou 19, caractérisé en ce que la polymérisation (iii) eVou (iv) est effectuée par chauffage jusqu'à une température de 60 à 90 C, de préférence de 70 C. 28. Procédé selon la revendication 17 ou 19, caractérisé en ce que la polymérisation (iii) est effectuée par photochimie. 29. Procédé selon la revendication 17 ou 19, caractérisé en ce que la phase A est une phase comprenant un hydrocarbure aliphatique ou cyclique so choisi parmi les composés comprenant de 5 à 12 atomes de carbone, leurs isomères et leurs mélanges ou une phase comprenant tout ou partie d'un composé organique polymérisable par voie radicalaire choisi parmi les monomères vinylaromatiques insolubles dans l'eau, tels que styrène, méthylstyrène, éthylstyrène, tertio-butyl-styrène, vinyltoluène, ainsi que les copolymères de ces monomères entre eux. 30. Procédé selon la revendication 29, caractérisé en ce que l'hydrocarbure est choisi parmi le pentane, I'hexane, I'heptane, I'octane, le nonane, le décane, le undécane, le dodécane, et le composé organique polymérisable par voie radicalaire est choisi parmi les parmi le styrène, méthylstyrène, éthylstyrène, tertio-butyl-styrène, vinyltoluène, ainsi que les o copolymères de ces monomères entre eux. 31. Procédé selon la revendication 17 ou 19, caractérisé en ce que la phase B est une phase aqueuse, telle que de l'eau. 32. Procédé selon la revendication 17 ou 19, caractérisé en ce qu'il comprend de plus une étape de fonctionalisation des particules composites par pénétration dans la phase A de groupements réactifs fonctionnels apportés par des monomères faiblement hydrophiles susceptibles de polymériser avec ies monomères hydrophobes. 33. Procédé selon la revendication 32, caractérisé en ce que les groupements réactifs fonctionnels sont des groupements acides apportés par o des monomères faiblement hydrophiles choisis parmi les monomères des acides acryliques, méthacryliques, éthyléniques, sulfoniques et les monomères polymérisables choisis parmi les monomères vinylaromatiques insolubles dans l'eau, tels que styrène, méthylstyrène, éthylstyrène, tertio butyl-styrène, vinyltoluène, ainsi que les copolymères de ces monomères entre eux, seuis ou en mélange avec d'autres monomères hydrophobes. 34. Procédé selon les revendications 17 ou 19 et 32 ou 33, caractérisé en ce que lesdits monomères faiblement hydrophiles sont apportés dans la phase A, soit simultanément à l' introduction des monomères hydrophobes, soit avant, soit après l'introduction desdits monomères. 35. ProcAdA selon la revendicabon 17 ou 19, caraArA en ce qu'il compnd de plus aprAs l'Atape de polymArisation (iii), une Atape d'AvaporaLon totale ou padieDe de la phase A. 36. CouguAs =hss en qul sont nituAs par des padicules compos#es teMes que dinies la revendicadon 7, don1 les groupements nnnels ont interagh deement ou indireement avec au moins un ligand choi parmi un anOcorps, un fragment d'andcorps, une protAine, un polypeptide, une enzyme, un polynuclotide, un fragment d'acide nuclAique et la blotine. o 37. R6acf comprenant en oue au mns un couguA tel que dADni dans la revendicaDon 3G. 38. CouguAs =6dss en qu] sont nituAs par des padicules composkes teHes que dADnies la revendicadon 7, dont les groupements nionnels ont integi, direement ou indirectement avec au moins un ligand choisi parmi les molAcules cages, les agents chAlatants e1 les catalyseurs. 39. CouguAs cam6riss en ce qu'ils son1 constituAs par des padicules composkes te#es que dADnies la revendicaBon 7, dont les gmupemen nionne ont iegt ement ou indimme, ec au mns un gand choi parmi les substances mAdicamenteuses, les sondes andens, les agents pau de gAnes, les agents oquant ou bant une aiv#A protAique. 40. Utsabon des couguAs tels que dADnis dans la revendicabon